(57)【要約】【課題】  グリセリン、脂肪酸エステル類、油脂類、パラフィン類等を用いて紙類の柔軟処理を行う方法は、処理剤を多量に使用しないと柔軟性を付与できなかったり、処理剤が油性成分で構成されるため吸水性を阻害する虞があった。また第４級アンモニウム塩やポリシロキサンを用いて柔軟処理する方法も知られているが、皮膚刺激性のある第４級アンモニウム塩で処理する方法は安全性の面で問題があり、ポリシロキサンで処理する方法では、柔軟性と吸水性を同時に付与することはできないとともに、柔軟性付与効果を高めようとすると紙類の白度を低下させるという問題があった。本発明は、紙類に優れた柔軟性、吸水性を効果的に付与できる紙類処理剤を提供することを目的とする。【解決手段】  本発明の紙類処理剤は、ヨウ素価３０以下のレシチンを含有することを特徴とするもので、ヨウ素価３０以下のレシチンが、レシチンの脂肪酸部分の不飽和結合を水素添加することにより得られたものが好ましい。【選択図】  なし。【特許請求の範囲】
【請求項１】
ヨウ素価３０以下のレシチンを含有することを特徴とする紙類処理剤。
【請求項２】
ヨウ素価３０以下のレシチンが、レシチンの脂肪酸部分の不飽和結合を水素添加することにより得られたものである請求項１記載の紙類処理剤。
【請求項３】
請求項１又は２記載の紙類処理剤により、水素添加レシチンが０．０１〜５．０重量％含有されるように処理された紙類。
【発明の詳細な説明】
【技術分野】
【０００１】
本発明は紙類に柔軟性、吸水性を付与することのできる紙類処理剤及び、その処理剤で処理した紙類に関する。
【背景技術】
【０００２】
紙や紙製品、特にトイレットペーパーやティッシュペーパー等の家庭用の紙類には適度な柔軟性、吸水性が要求されている。このような要求に応えるため、処理剤によって紙類を処理することが行われており、従来より、グリセリン、脂肪酸エステル類、油脂類、パラフィン類等を用いて処理する方法が知られている。また第四級アンモニウム塩で処理する方法（特許文献１）、第四級アンモニウム塩とグリセリン、脂肪族アルコールを含む処理剤で処理する方法（特許文献２）、ポリシロキサンで処理する方法（特許文献３）等が知られている。更に近年の花粉症の流行を背景に、家庭用の紙類の柔軟性向上の要望が高まっており、このような要望に応えるために、グリセリン、ソルビトール等の保湿成分に、柔軟剤成分その他を配合した処理剤を、従来よりも多量に用いて処理した保湿ティッシュペーパー（例えば特許文献４、特許文献５）が市販されている。
【０００３】
【特許文献１】特開昭６３−１６５５９７号公報
【特許文献２】特開平４−１００９９５号公報
【特許文献３】特開平３−９００号公報
【特許文献４】特開平５−１５６５９６号公報
【特許文献５】特開平１１−２３５２８８号公報
【発明の開示】
【発明が解決しようとする課題】
【０００４】
しかしながら、グリセリンを用いて処理する方法では、紙類に十分な柔軟性を付与するために多量のグリセリンを使用する必要があり、処理コストが高くつくという問題があった。また脂肪酸エステル類、油脂類、パラフィン類を用いて処理する方法では、処理剤が油性成分で構成されるために紙類に要求される吸水性を阻害し、手にべたつき感が残り使用者に不快感を与え易いという問題があった。一方、特許文献１、２に記載されている方法は、皮膚刺激性のある第四級アンモニウム塩を用いるため安全性が十分とは言い難かった。また特許文献３に記載されている方法は、柔軟性と吸水性とを同時に付与することは困難であるとともに、柔軟性付与効果の高いアミノ変性型のポリシロキサンを用いた場合には、紙類の白度が低下するという問題があった。また特許文献４、５に記載されてる保湿ティッシュペーパーは、使用環境の湿度条件により柔軟性の変動が大きく、特に保湿ティッシュペーパーの需要期である冬期の低湿度環境下で柔軟性の低下が起こるという欠点があった。
【０００５】
本発明は上記従来の問題に鑑みなされたもので、従来の紙類処理剤の欠点を解決し、低湿度下でも柔軟性が低下することがなく、紙類に柔軟性、吸水性を効果的に付与できる紙類処理剤及びそれによって処理した紙類を提供することを目的とする。
【課題を解決するための手段】
【０００６】
即ち本発明は、
（１）ヨウ素価３０以下のレシチンを含有することを特徴とする紙類処理剤、
（２）ヨウ素価３０以下のレシチンが、レシチンの脂肪酸部分の不飽和結合を水素添加することにより得られたものである上記（１）記載の紙類処理剤、
（３）上記（１）又は（２）記載の紙類処理剤により、水素添加レシチンが０．０１〜５．０重量％含有されるように処理された紙類、
を要旨とする。
【発明の効果】
【０００７】
本発明の紙類処理剤は、紙類に優れた柔軟性を付与できる。従来の処理剤のように柔軟性を付与しようとすると紙類の吸水性が低下するという問題がなく、本発明の処理剤で処理した紙類は柔軟性、吸水性に優れる効果がある。また本発明の処理剤で処理した保湿ティッシュは、低湿度下でも優れた柔軟性を有する。
【発明を実施するための最良の形態】
【０００８】
レシチンは、大豆、菜種、トウモロコシ、綿実等の油糧種子または鶏卵、鳥類の卵、魚卵等の動物原料から得られるものであり、ホスファチジルコリン、ホスファチジルエタノールアミン、ホスファチジルイノシトール、ホスファチジルセリンおよびホスファチジン酸等のリン脂質、またはこれらリン脂質を主成分とし、これに中性脂肪、脂肪酸、炭化水素などを含む混合物である。本発明においてヨウ素価が３０以下のレシチンを用いるが、１０以下のものが更に好ましい。レシチンのヨウ素価が３０を超える場合、処理剤の光、熱、酸化に対する安定性が悪くなり、処理剤および処理剤を処理した紙に経時により臭気の発生や色相変化が起こる虞がある。ヨウ素価３０以下のレシチンは、レシチンの脂肪酸部分の不飽和結合を公知の方法により水素添加することによって得ることができる（以下、水素添加レシチンと言う）。
【０００９】
本発明の処理剤は、ヨウ素価３０以下のレシチンを水や、グリセリン、ソルビトール、エチレングリコール、プロピレングリコールやポリエチレングリコール等の多価アルコール、糖類等またはこれらの混合物に溶解または分散して用いる。上記処理剤におけるレシチンの配合量は０．１〜９０重量％であることが好ましい。また、多価アルコール、糖類としては、グリセリンやグリセリンとソルビトールの混合物が好ましい。本発明の処理剤にはヨウ素価３０以下のレシチンの他に、更に必要に応じて他の成分、例えば鉱物油、脂肪酸エステル等の平滑剤、ポリ（オキシアルキレン）アルキルエーテル、ポリ（オキシアルキレン）脂肪酸エステル等の乳化剤等を配合することもできる。
【００１０】
本発明の紙類処理剤は、上記処理剤をそのまま、または更に水で希釈した水溶液として使用する。本発明の処理剤で紙類を処理するには、処理液を噴霧器により紙類にスプレーする方法、印刷機により処理液を紙類に転写する方法、含浸機により紙類を浸漬処理する方法等が挙げられる。本発明の紙類は、上記本発明の処理剤によって処理されたものであって、処理後の紙類中に上記ヨウ素価３０以下のレシチンが固形換算量として０．０１〜５．０重量％含有されているものである。より好ましくは、処理後の紙類中に上記ヨウ素価が３０以下のレシチンが固形換算量として０．０５〜２．０重量％含有されていることである。レシチンの含有率が０．０１重量％未満では、紙類に十分な柔軟性が付与されない。また、５．０重量％を超える量を含有させても柔軟性付与効果が飽和し、レシチンの使用量の応じた柔軟性の向上が望めないため不経済であるばかりか、紙類にべたつき感が生じる等、かえって紙類の風合が悪くなる。
【００１１】
本発明処理剤が処理対象とする紙類とは、ペーパータオル、ティッシュペーパー、トイレットペーパー、フェイシャルティッシュ、ちり紙、ペーパーナプキン、京花紙、保湿ティッシュ等が挙げられる。
【実施例】
【００１２】
以下、実施例を挙げて本発明を更に詳細に説明する。実施例の処理剤には以下の水素添加レシチンを使用した。
【００１３】
水素添加レシチンＡ：水素添加大豆レシチン。ヨウ素価５．７、ホスファチジルコリン含有量２９％。
【００１４】
水素添加レシチンＢ：水素添加大豆レシチン。ヨウ素価３．０、ホスファチジルコリン含有量６６％。
【００１５】
水素添加レシチンＣ：水素添加卵黄レシチン。ヨウ素価５．５、ホスファチジルコリン含有量２３％。
【００１６】
実施例１〜６
温度８５℃に加熱した、水分１０重量％を含有するグリセリン中に、表１に示す水素添加レシチンを撹拌しながら添加し溶解した後、室温まで冷却して、グリセリンに対して水素添加レシチンを２重量％含有する処理剤を調整した。この処理剤を水に溶解させて有効成分２０重量％の処理液を調整した。各処理液を柔軟処理を施していないティッシュペーパーに、付着量が表１に示す量（水素添加レシチンの無水物換算量）となるようにスプレー噴霧処理した後、２４時間風乾させ、その後、更に恒温恒湿室（温度２０℃、湿度６５％ＲＨ）内で１２時間以上放置し、含有水分率が平衡になった後、ティッシュペーパーの柔軟性、吸水性を評価した。また、更にティッシュペーパーを温度８０℃の乾燥機に１時間入れて水分を除去して絶乾状態にした後、ティッシュペーパーの絶乾時の柔軟性を評価した。結果を未処理のティッシュペーパーの場合とあわせて表１に示す。
【００１７】
処理後のティッシュペーパーの柔軟性、吸水性は以下のようにして評価した。
柔軟性
被試験紙を５枚片手で握り、柔軟性の官能性評価を行った。評価基準は以下の５段階とした。
５：非常に柔らかい
４：柔らかい
３：やや柔らかい
２：柔軟剤未使用と同等
１：柔らかくない
【００１８】
吸水性
処理後のティッシュペーパーにスポイトから水滴（イオン交換水）を滴下し、吸水状態を未処理のティッシュペーパーと比較して以下の基準で評価した。
○：未処理のものに比べて吸水性が同程度乃至は良好となる。
×：未処理のものより吸水性が悪くなり、紙本来の吸水性が阻害される。
【００１９】
【表１】
2005298995.tif 000002
【００２０】
比較例１〜１０
表２に示す処理剤主成分の含有率が２０．０重量％（乳化剤を併用した場合には乳化剤も含めた合計の含有率が２０重量％）となるように水に溶解又は分散させて表２に示す処理液を調整した。比較例７〜１０については、表２に示す量の乳化剤を併用し、温水加水法により乳化して処理液を調整した。尚、乳化剤として、比較例７はポリオキシエチレン（１０モル）ステアリルエーテルを、比較例８はポリオキシエチレン（８モル）セチルエーテルを、比較例９及び１０はポリオキシエチレン（３０モル）ラウリルエーテルを使用した。
【００２１】
【表２】
2005298995.tif 000003
【００２２】
各処理液を、柔軟処理を施していないティッシュペーパーに、処理剤主成分付着量（乳化剤を併用した場合には乳化剤も含めた合計の付着量）が、表２に示す値となるように噴霧処理した後、２４時間風乾させ、その後、更に恒温恒湿室（温度２０℃、湿度６５％ＲＨ）内で１２時間以上放置して、含有水分率が平衡になった後、ティッシュペーパーの柔軟性、吸水性を実施例と同様に評価した。また、更にティッシュペーパーを温度８０℃の乾燥機に１時間入れて水分を除去して絶乾状態にした後、ティッシュペーパーの絶乾時の柔軟性を評価した。これらの結果を表２に示す。